Brevet FR2687998A1 — publié le 19930903

i PROCEDE DE FABRICATION D'UNE PIECE EN MATERIAU COMPOSITE CARBONE/CARBONE UTILISANT DE LA POUDRE DE MESOPHASE. DESCRIPTION La présente invention se rapporte à la fabrication d'une pièce mécanique en matériau composite utilisant des fibres de carbone de haute performance, densifiées par pressage à chaud d'une poudre de mésophase. Les pièces mécaniques en matériau composite auxquelles s'applique l'invention sont constituées de fibres de renfort en carbone noyées dans une matrice de carbone Les fibres peuvent être courtes ou longues, orientées selon une, deux, trois, quatre ou plus directions de l'espace et être arrangées de façon aléatoire ou organisée Elles peuvent être tissées, bobinées, nattées, tressées, organisées en torons, etc. Les pièces en matériau composite carbone/ carbone présentent des résistances thermomécaniques très élevées E Lles sont plus particulièrement destinées à La réalisation de véhicules spatiaux (navette ou aéronef), de patins de friction pour Les freins, et de disques de frein Dans Le domaine spatial, ces pièces sont en particulier destinées à la réalisation du nez, des ailerons, des bords d'attaque ou des tuyères d'un véhicule spatial. L'invention s'applique aussi dans d'autres secteurs industriels nécessitant l'utilisation de pièces en matériau réfractaire ayant de bonnes propriétés mécaniques comme par exemple pour la réalisation de moteurs de turbines, dans le domaine du sport de compétition (automobile, nautique) ainsi que dans des applications o c'est l'élément carbone qui est recherché comme dans le nucléaire par exemple. Contrairement à d'autres domaines, on cherche à adapter les matériaux composites carbone/carbone aux applications finales de façon très précise. Actuellement, les technologies de fabrication permettent d'orienter les fibres de renfort selon les directions des contraintes auxquelles sont soumises les pièces. Dans ces matériaux composites, la matrice de carbone peut être déposée sur les fibres, soit par voie gazeuse, soit par voie liquide. Par voie gazeuse, on soumet une préforme fibreuse de la pièce à réaliser à un flux de gaz carboné dont les molécules se décomposent au contact des fibres Le gaz est en général un alcane tel que le méthane ou un alcène, éthylène par exemple Les températures utilisées sont très élevées, généralement supérieures à 1000 C. Cette voie permet d'obtenir des matrices de très bonne qualité Toutefois, pour densifier correctement les armatures fibreuses, il faut qu'elles comportent en leur sein de nombreuses porosités Cette méthode est donc limitée quant au choix des armatures. En particulier, sa mise en oeuvre est compliquée pour les préformes fibreuses multidirectionnelles tissées. De plus, les produits finis obtenus présentent difficilement moins de 15 % de porosité pour des durées de dépôt qui peuvent atteindre des milliers d'heures Ce procédé est donc long et coûteux et le taux élevé de porosité fragilise quelque peu la matrice et favorise en particulier son oxydation, à haute température en présence de gaz oxydants. Par voie liquide, on fait pénétrer dans la préforme fibreuse un imprégnant liquide précurseur de carbone qui, par un traitement thermique ultérieur, se transforme en coke (c'est-à-dire en carbone) Le précurseur liquide est soit une résine généralement du type phénolformaldéhyde, soit un brai naturel Ce brai provient de la distillation de la houille ou du pétrole. La cuisson de ces précurseurs s'accompagne de dégagement gazeux, si bien qu'un cycle d'imprégnation- cuisson, même s'il est bien mené, conduit à une porosité résiduelle élevée Afin de diminuer cette porosité, ces cycles d'imprégnation-cuisson peuvent être renouvelés autant de fois que nécessaire Ces cycles peuvent aller au-delà de 5 Ces procédés par voie liquide sont donc longs et coûteux. Par ailleurs, les résines et les brais étant solides à température ambiante, l'imprégnation de la préforme se fait soit à chaud, soit par addition d'un solvant approprié. La densification par une résine peut être appliquée à de grandes pièces et peut être réalisée à l'aide d'équipements industriels relativement simples. Malheureusement, les matrices obtenues sont en général peu graphitables donc de faible densité, se présentant plutôt sous forme de verre et conduisant donc à des matériaux fragiles limitant ainsi leurs domaines d'application. Avec une densification par brai, on obtient des matériaux de meilleure qualité: en effet, les matrices carbonées peuvent être plus facilement graphitées Elles conduisent alors à des densités plus élevées Toutefois, ce procédé utilise des moyens de mise en oeuvre complexes et coûteux En effet, la cuisson du brai a tendance à rejetter la matrice hors des préformes fibreuses et on est obligé de la conduire sous des pressions isostatiques élevées, typiquement de Pa, à des températures élevées d'environ 1000 C pour que l'opération de densification aient un rendement suffisant. Avec la nécessité d'effectuer plusieurs cycles d'imprégnation-cuisson, ce procédé par brai est très coûteux En outre, son coût et sa durée de fabrication croissent très rapidement avec la taille des pièces à réaliser. De plus, cette méthode n'est pas utilisable pour des pièces de grandes tailles (diamètre > 50 cm) La densification par brai conduisant à des matériaux composites de meilleure qualité que celles des autres techniques, on a cherché à augmenter le rendement de la densification en améliorant la qualité des brais Le rendement d'un brai est défini comme le pourcentage en poids de coke solide que le brai est capable de donner lorsqu'on le chauffe à 900 C environ en atmosphère neutre En améliorant ce rendement, on peut diminuer la porosité des matériaux et donc le nombre de cycles imprégnation-cuisson. Les meilleurs brais actuellement disponibles sur le marché ont un rendement de 80 %. Lorsqu'on distille un brai, qu'il soit d'origine pétrolière ou houillère, celui-ci se transforme vers 100 à 300 C en liquide visqueux isotrope En augmentant la température de distillation, on obtient alors une nouvelle phase liquide à propriétés anisotropes, puis, en augmentant encore la température de distillation, on obtient du coke. Les étapes de transformation liquide isotrope-liquide anisotrope et liquide anisotrope-coke sont irréversibles. La phase anisotrope est en fait une phase cristal liquide au sens physique classique du terme, c'est-à-dire que ce n'est pas un solide mais que sa structure cristallographique est celle d'un solide En outre, sa structure est lamellaire; elle est formée par des molécules planes qui s'organisent bord à bord pour constituer des plans ou lamelles Les diverses lamelles s'empilent les unes sur les autres pour donner un cristal liquide lamellaire Cette structure cristalline lamellaire est due à la présence de molécules à cycle aromatique dans le brai de départ. Cette phase anisotrope est appelée mésophase Elle constitue, à ce jour, le produit issu de brai capable de donner le meilleur rendement en coke En général, cette mésophase est capable de produire du coke avec un rendement de 90 %. Dans le document FR-A-2 643 897, on a envisagé la réalisation d'un matériau carboné armé par des fibres de carbone, par fabrication in-situ d'un brai artificiel selon un processus chimique de polymérisation d'espèces d'hydrocarbure légères par catalyse Le brai artificiel formé est un brai à phase mésomorphe en sommeil, c'est-à-dire pouvant produire une phase mésomorphe, et/ou un brai isotropique Le matériau préimprégné obtenu est alors pressé. Le document EP-A-0 379 328 décrit la fabrication d'un matériau composite carbone/carbone en partant d'un mélange de microsphères de mésocarbone et de précurseurs de fibres de carbone. Dans ce procédé, on fabrique des fibres courtes de brai de différentes longueurs, typiquement de 0,2 à 5 mm de long et on les mélange à des microsphères de mésocarbone et à de la poudre carbonée. Le mélange obtenu est placé dans un moule et pressé pour former des corps composites de forme prédéterminée. La pression appliquée est comprise entre 108 à 10 Pa ( 1 à 10 tonnes/cm) avec des températures de pressage de 20 à 500 C et des vitesses de chauffage de 0,1 à 800 C par heure Le matériau pressé est ensuite fritté entre 700 et 1300 C. Le mélange de plus de deux sortes de fibres de longueurs différentes avec des microsphères de mésocarbone est difficilement réalisable en pratique. Ce procédé n'est donc pas industrialisable De plus, la teneur en carbone de l'armature fibreuse obtenue est beaucoup plus faible que celle utilisée classiquement, rendant le matériau composite obtenu plus fragile que les autres. Dans le document EP-A-0 402 915, il est décrit la fabrication d'un matériau composite carbone/ carbone en utilisant plus de deux sortes de fibres de carbone de longueurs différentes, de la poudre de graphite et de la poudre de coke comme charge ainsi que du carbone mésophasique comme liant Ces différentes constituants sont mélangés en présence d'adhésifs puis mis dans un moule chauffé à 6000 C et soumis à une 7 2 pression de 5 x 10 Pa ( 500 kg/cm) Le produit obtenu est ensuite soumis à une étape de carbonisation à 1100- 12000 C puis à une étape de graphitation entre 2000 et 25000 C. Ce procédé comporte plusieurs étapes de post- cuisson après moulage du matériau, à des températures élevées, supérieures à 1000 C, augmentant le coût de fabrication du matériau composite. La présente invention a pour objet un nouveau procédé de fabrication d'une pièce en matériau composite du type carbone/carbone utilisant de la poudre de mésophase permettant de remédier aux différents inconvénients mentionnés ci-dessus En particulier, ce procédé permet, de façon plus simple que les procédés de l'art antérieur et donc moins coûteuse, la fabrication de pièces en matériau carbone/carbone moins fragiles que celles de L'art antérieur Il permet notamment La réalisation en un seul cyc Le d'imprégnation-cuisson l'obtention de pièces de porosité inférieure à 11 %, de très grandes dimensions, avec des coûts de fabrication réduits En particulier, Le procédé de l'invention permet la réalisation de pièces en carbone/carbone de 2, 3 m de diamètre. De façon plus précise, l'invention a pour objet un procédé de fabrication d'une pièce en matériau composite à armature en fibres de carbone noyée dans une matrice de carbone, consistant essentiellement à préparer un bain d'imprégnation contenant de la poudre de mésophase, un liant et un solvant apte à mouiller les fibres de carbone, à imprégner les fibres par le bain, à disposer les fibres imprégnées dans un moule et à presser de façon unidirectionnelle les fibres imprégnées dans le moule tout en les chauffant jusqu'à une première température T 1 supérieure à la température ambiante apte à évaporer le solvant et le liant et à faire fluer la poudre de mésophase puis jusqu'à une seconde température T supérieure à la première température apte à pyrolyser la poudre de mésophase sous forme de coke. Ce procédé permet l'obtention de pièces en matériau composite de haute performance, en un seul cycle d'imprégnation-moulage à chaud Ce procédé est beaucoup plus court que les procédés de l'art antéri eur. Les fibres utilisées dans l'invention peuvent être des fibres longues et continues, telles que celles classiquement utilisées pour le bobinage ou des fibres courtes. Lorsque les fibres sont longues, le procédé de l'invention comporte les étapes suivantes préparation du bain d'imprégnation; imprégnation des fibres par ce bain; réalisation de nappes unidirectionnelles de fibres imprégnées en les disposant les unes à côté des autres selon une même direction; empilement des nappes dans le moule et pressage unidirectionnel à chaud de l'empilement de nappes. Lorsque les fibres sont courtes, le procédé de l'invention comporte les étapes suivantes: préparation du bain d'imprégnation; mélange de ce bain et des fibres courtes; mise en place du mélange dans le moule, et pressage unidirectionnel à chaud du mélange. La poudre de mésophase utilisée dans l'invention a une granulométrie qui varie de 4 à 20 m selon son mode de fabrication. Les poudres de mésophase utilisées dans l'invention sont en particulier celles fabriquées selon les procédés décrits dans les documents FR-A-2 531 721, FR-A-2 506 779, FR-A-2 293 295 Ces poudres sont formées par distillation d'un brai de houille ou de pétrole vers 400 C par un processus de germination- croissance sous forme de sphères Ces sphères sont récupérées par centrifugation. Elles présentent un rendement en coke élevé supérieur à 90 % et se comportent à chaud, c'est-à-dire à une température supérieure à 350 C environ, comme des thermoplastiques. Du fait de la taille des sphères de mésophase, on utilise selon l'invention, soit des fibres continues à gros filaments élémentaires, voisins de 30 pm (et donc de diamètre proche de celui des grains de la poudre), soit on effectue un écartement des filaments de ces fibres pour accroître l'espace entre eux et laisser ainsi les microsphères pénétrer dans les fibres. La poudre de mésophase est un matériau non fusible Aussi, afin d'assurer une densification homogène du substrat fibreux, le chauffage des fibres imprégnées dans le moule se fait progressivement en utilisant plusieurs paliers de température avec des vitesses de chauffe différentes. La température T dépend de la nature de la mésophase; elle varie entre 350 et 450 C. Le chauffage jusqu'à la température T doit être effectué le plus rapidement possible et avantageusement à une vitesse supérieure à 200 OC/h. Cette première étape de chauffage est suivie du chauffage jusqu'à la température T avantageusement d'environ 500 à 700 C et typiquement d'environ 6000 C, à une vitesse la plus lente possible et de préférence inférieure à 1 à 100 C/h Cette étape permet la pyrolyse de la poudre de mésophase. Le passage de la température de fluage T à La température de pyrolyse T doit être fait à une vitesse aussi basse que possible afin d'éviter l'éclatement de la pièce en matériau composite. Avantageusement, on effectue alors, au-dessus de la température T 2, un chauffage additionnel jusqu'à la température T d'environ 800 à 1000 C et typiquement de 900 C environ, parfaisant la pyrolyse et assurant le frittage du carbone Cette étape est effectuée avantageusement à une vitesse au moins égale à 100 OC/h. Contrairement aux procédés de l'art antérieur, la mise en forme de la pièce ainsi que son frittage sont réalisés simultanément, sous presse. Eventuellement, on effectue une étape de graphitation entre 2400 C et 2800 C pour augmenter la densité. De façon avantageuse, Le pressage est effctuenre x 17 8 2 effectué entre 2 x 10 Pa à 10 Pa ( 0,2 et 1 tonne/cm); en pratique, on utilise des pressions de 3 x 10 à 5 x 10 ( 300 à 500 kg/cm). L'utilisation du pressage unidirectionnel à chaud permet à la matrice carbonée de suivre le retrait des pièces lors de l'opération de pyrolyse Ce retrait se produit du fait de l'élimination des contituants non carbonés des mésophases (H 2, ) mais aussi du fait de 2 ' l'augmentation de La densité du substrat, associée à la matrice. Par ce pressage unidirectionnel à chaud (>T 1), on diminue ainsi la porosité des matériaux ainsi I 1 ' que leurs fissurations résultant des dégagements gazeux. Les pièces obtenues, en un seul cycle d'imprégnation-moulage à chaud sont de l'odre de 11 %, ce qui est inférieur à ce que l'on obtient par la voie en phase gazeuse et ce qui correspond à ce que l'on obtient, par la voie brai classique, au bout de trois cycles d'imprégnation-cuisson. Diverses techniques de pressage peuvent être utilisées dans l'invention En particulier, on peut utiliser le pressage par compression adapté aux pièces aussi bien à fibres continues qu'à fibres courtes et le pressage par injection adapté aux fibres courtes en mélange avec de la poudre de graphite. Le procédé de l'invention se différencie en outre des procédés de l'art antérieur utilisant des sphères de mésophase par l'emploi d'un bain d'imprégnation dans lequel sont suspendues les sphères de mésophase Ce bain contient de 0,5 à 5 % en poids de liant, de 25 à 75 % en poids de solvant de ce liant et de 24,5 à 74,5 % en poids de matières solides carbonées Ces matières solides carbonées sont la poudre de mésophase, lors de l'utilisation de fibres 1 1 longues, et de la poudre de mésophase ainsi que des fibres, Lorsque ces dernières sont courtes. Les solvants et les liants sont utilisés uniquement pour l'imprégnation des fibres Aussi, ces derniers ne doivent pas être précurseurs de coke; en particulier leurs molécules ne doivent pas comporter de cycle aromatique. Le solvant utilisé dans le bain d'imprégnation doit, en plus d'être solvant du liant, être capable de mouiller les fibres Aussi, lorsqu'on utilise de l'eau comme liant, il est préférable d'ajouter à la solution un agent tensio-actif qui est en général un ester d'acide gras. Le liant peut être un monomère ou un polymère organique liquide ou un mélange de polymères ou de monomères organiques Ces polymères sont essentiellement des thermoplastiques. Comme liants, on peut utiliser le polyméthacrylate de méthyle, le polychlorure de vinyle, l'alcool polyvinylique, le polyéthylène qui sont solubles dans la plupart des solvants organiques ou leurs mélanges. Les solvants utilisés peuvent être très divers Ils présentent de préférence une faible tension de vapeur ( d'ébullition ( Comme solvants utilisables dans l'invention, on peut citer l'eau, l'acétonitrile, les alcools primaires inférieurs comme l'éthanol, le méthanol, le n-propanol ou des alcanes halogénés inférieurs tels que le dichlorométhane, le chloroforme, le dichloroéthane ou encore l'acétone, l'acétate d'éthyle, le tétrahydrofuranne, le dichlorobenzène, etc. Avantageusement, il est possible de rajouter de la poudre de graphite à une teneur représentant de O à 40 % en poids des matières solides carbonées dans le bain d'imprégnation Cette poudre, au cours du moulage à chaud, se transformera, comme La mésophase, en coke. Cette poudre est utilisée plus spécialement dans le cas de fibres courtes Sa granulométrie est avantageusement le 1/10 ème de celui du diamètre des fibres. Les fibres de carbone continues permettent d'obtenir des pièces en matériau composite de meilleures caractéristiques que celles utilisant des fibres courtes En revanche, l'utilisation de ces dernières permet la réalisation de pièces de forme beaucoup plus complexe. Ces fibres peuvent être tissées, tressées, nattées, orientées sur une ou plusieurs directions de l'espace. D'autres caractéristiques et avantages de l'invention ressortiront mieux de la description qui va suivre, donnée à titre illustratif et non limitatif, en référence aux figures annexées, dans lesquelles: la figure 1 représente schématiquement les différentes étapes du procédé conforme à l'invention, la figure 2 illustre l'étape d'imprégnation de fibres continues conformément à l'invention. La première étape du procédé conforme à l'invention, représentée par le bloc 10 de la figure 1, consiste à préparer un bain d'imprégnation par dispersion de poudre de mésophase dans une solution contenant un liant organique thermoplastique non cokéfiable et un solvant aqueux ou organique capable de solubiliser le liant et de mouiller les fibres de carbone La poudre a une granulométrie de 4 à 20 jpm selon sa fabrication. Le bain d'imprégnation contient de 25 à 75 % en poids de solvant, ou mieux de 40 à 59 % en poids; de 0,5 à 5 % en poids de liant soluble dans le solvant ou mieux de 1 à 3 % en poids; et de 24,5 à 74,5 % en poids de matières solides ou mieux de 40 à 59 %. L'étape suivante du procédé consiste à imprégner des fibres par le bain. Pour des fibres courtes, cel Les-ci sont ajoutées au bain d'imprégnation, à température ambiante. Dans ce cas, les matières solides peuvent consister en 10 à 70 % en poids de fibres ou mieux de 55 à 65 % en poids; de 90 à 30 % en poids de poudre de mésophase ou mieux de 40 à 25 % en poids; et de O à 40 % en poids de poudre de graphite ou mieux de 5 à 10 % en poids. La poudre de graphite a une granulométrie identique à celle de la mésophase et est comprise entre 4 et 20 um. Lorsque Les fibres sont continues, L'imprégnation se fait comme représentée sur la figure 2 A cet effet, une fibre continue 14 est dévidée de sa bobine 21 et est mise en défilement au-dessus d'un système d'écartement 16 des fibres, du type aspirateur, avant de passer dans un bac d'imprégnation 18 contenant le bain d'imprégnation 20 Ce bain a la même composition que cel Le donnée précédemment pour les fibres courtes, si ce n'est que Les matières solides ne sont contituées que de poudre de mésophase. La fibre chargée est enroulée sur un support 22 de façon à former des nappes unidirectionnelles par disposition des fibres les unes à côté des autres, parallèles à une même direction. L'étape suivante du procédé consiste soit à couler le mélange fibrespoudre-mésophase dans un moule, soit à disposer les nappes de fibres imprégnées dans un moule correspondant à la forme de la pièce à réaliser Cette étape de mise en forme porte la référence 24. Lorsque les fibres sont continues, les nappes de fibres sont empilées dans le moule de sorte que les fibres d'une nappe forment un angle de O à 90 avec les fibres des nappes adjacentes Ainsi, il est possible de former un tissu. L'étape suivante du procédé représentée par le bloc 26 sur la figure 1 consiste en un pressage unidirectionnel à chaud des fibres imprégnées placées dans le moule Le pressage est effectué à une pression 7 8 2 de 2 x 10 Pa à 10 Pa ( 0,2 à lt/cm) et en pratique de 3 x 10 Pa à 5 x 10 Pa ( 300 à 500 kg/cm). Le moule est celui classiquement utilisé pour la fabrication de pièces en matériau plastique thermodurcissable par compression. De façon surprenante, les inventeurs ont trouvé que ce type de moule et de pressage était suffisant pour obtenir des pièces en carbone/carbone de haute performance mécanique sans avoir à utiliser un système complexe d'application d'une pression isostatique sur l'ensemble de la pièce. Pendant toute la durée du pressage unidirectionnel, on effectue trois étapes de chauffage. La première étape consiste en un chauffage rapide jusqu'à une température T de fluage de la mésophase, comprise entre 350 et 4000 C Le chauffage jusqu'à la température T est effectué de façon rapide, i à une vitesse supérieure 200 C/h La température T est ensuite maintenue pendant une durée de O à 60 minutes en pratique. On effectue ensuite un second chauffage des fibres, le plus lentement possible pour les faire passer de la température T à une température T de I 2 l'ordre de 600 C, à une vitesse inférieure à 1-100 C/h, et de préférence inférieure à 1-60 C/h Le palier à la température T est maintenu pendant O à 15 minutes en pratique IL assure la transformation de la poudre de mésophase et éventuellement de la poudre de graphite en coke. On effectue ensuite, si nécessaire, une troisième montée en température jusqu'à une température T d'environ 900 C La vitesse de montée en température est intermédiaire entre les deux précédentes et typiquement de l'ordre de 100 C/h Un palier à la température T, de 30 minutes à 2 heures en pratique est alors maintenu Ce palier de température assure le frittage et la graphitisation de la matrice de coke. On laisse alors la pièce refroidir jusqu'à la température ambiante Celle-ci peut alors subir une étape d'usinage finale, représentée par le bloc 28. EXEMPLE I: Réalisation d'une pièce en carbone/carbone avec des fibres courtes. On réalise tout d'abord un bain d'imprégnation en ajoutant 100 parties en poids d'eau, 3 parties en poids d'alcool polyvinylique, 1 partie en poids d'agent tensio-actif, 80 parties en poids de poudre de mésophase et 20 parties en poids de fibres de carbone. L'agent tensio-actif est de l'octylphénoxypoly- éthoxyéthanol tel que celui commercialisé sous la référence X 100 de la Société Triton La poudre de mésophase est en particulier celle vendue par Kawasaki Steel Corporation sous la référence KMFC ( 00322) et les fibres courtes sont par exemple celles vendues par Union Carbide sous la référence VMD Ces fibres résultent de la pyrolyse d'un brai de houille; elles présentent une longueur de 600 im environ et un diamètre de 30 m environ. Ce bain est ensuite mis en place dans un moule en inox On effectue alors un pressage 7 2 unidirectionnel de 5 x 10 Pa ( 0,5 t/cm) avec un premier palier à 3800 C pendant 25 minutes avec une vitesse de montée en température jusqu'à T de 400 C/h. L'ensemble est ensuite chauffé à une température T de 6000 C en maintenant le pressage de 7 2 2 x 10 Pa ( 0,5 t/cm) La montée en température de 385 C à 600 C est effectuée à une vitesse typiquement de C/h Un palier d'une heure environ à 6000 C est réalisé Elle est ensuite chauffée à 26000 C pour la graphiter. La pièce obtenue a une porosité de 11 % et peut être usinée. Dans ces conditions, il a été réalisé des disques de 70 mm de diamètre et respectivement de 5 et 1 Omm. EXEMPLE 2 Cet exemple se différencie de l'exemple 1 par l'emploi de PMMA au lieu d'alcool polyvinylique et de dichlorobenzène à la place de l'eau En outre, le bain d'imprégnation est exempt d'agent tensio-actif Les proportions du bain ainsi que les conditions de fabrication de la pièce sont les mêmes que celles données dans l'exemple 1. EXEMPLE 3: Réalisation d'une pièce en matériau carbone/carbone à partir de fibres continues. Le bain d'imprégnation est le même que celui décrit dans l'exemple 1 à l'exception de l'absence de fibres de carbone courtes. La fibre continue utilisée est une fibre comportant 3000 filaments commercialisée sous la référence T 300 de chez Toray, de 10 pm de diamètre. Après écartement des filaments de la fibre par aspiration, on l'imprègne du bain ci-dessus On effectue alors plusieurs nappes unidirectionnelles ( 15 en tout) de fibres pré-imprégnées de mésophase Ces nappes sont ensuite empi Lées les unes sur les autres de façon que les fibres forment des angles de 45 d'une nappe à l'autre. Le pressage est effectué, comme décrit dans l'exemple 1. EXEMPLE 4: Cet exemple se différencie de l'exemple 1 par la composition du bain d'imprégnation En effet, ce bain contient 60 parties en poids de fibres courtes, 8 parties en poids de poudre de graphite et 32 parties en poids de mésophase à la place des 20 parties en poids de fibres et des 80 parties en poids de mésophase de l'exemple 1. La poudre de graphite a une granulométrie de lvm environ, et est en particulier celle vendue par La Société ACHESON sous la référence DAG 386. La porosité de la pièce obtenue est encore de REVENDICATIONS 1 Procédé de fabrication d'une pièce en matériau composite à armature en fibres de carbone noyée dans une matrice de carbone, consistant essentiel Lement à préparer un bain d'imprégnation ( 20) contenant de la poudre de mésophase, un Liant et un solvant apte à mouiller Les fibres de carbone, à imprégner les fibres ( 1) par le bain, à disposer ( 24) Les fibres imprégnées dans un moule et à presser ( 26) de façon unidirectionnelle Les fibres imprégnées dans le moule tout en Les chauffant jusqu'à une première température T 1 supérieure à La température ambiante apte à évaporer Le solvant et Le liant et à faire fluer La poudre de mésophase puis jusqu'à une seconde température T 2 supérieure à la première température apte à pyrolyser La poudre de mésophase sous forme de coke. 2 Procédé se Lon la revendication 1, caractérisé en ce que les fibres ( 14) sont longues et continues et en ce que L'on effectue les étapes suivantes: préparation du bain d'imprégnation; imprégnation ( 12) des fibres par ce bain; réalisation de nappes unidirectionnelles de fibres imprégnées en les disposant les unes à côté des autres selon une même direction; empilement des nappes dans le moule et pressage unidirectionnel à chaud de L'empilement de nappes. 3 Procédé selon La revendication 2, caractérisé en ce que l'on effectue un écartement ( 16) des filaments des fibres continues. 4 Procédé selon La revendication 1, caractérisé en ce que les fibres sont courtes et en ce que L'on effectue les étapes suivantes: préparation du bain d'imprégnation; mélange de ce bain et de fibres courtes; mise en place du mélange dans le moule, et pressage unidirectionnel à chaud du mélange. Procédé selon l'une quelconque des revendications 1 à 4, caractérisé en ce que le bain d'imprégnation contient de 25 à 75 % en poids de solvant, de 0,5 à 5 % en poids de liant et de 24,5 à 74,5 % en poids de matières solides carbonées formées au moins en partie de la poudre de mésophase. 6 Procédé selon la revendication 5, caractérisé en ce que les matières solides carbonées renferment de 10 à 70 % en poids de fibres courtes et de à 30 % en poids de poudre de mésophase. 7 Procédé selon la revendication 6, caractérisé en ce que l'on introduit dans le bain d'imprégnation de la poudre de graphite représentant de 0 à 40 % en poids des matières solides carbonées. 8 Procédé selon l'une quelconque des revendications 1 à 7, caractérisé en ce que la poudre de mésophase a une granulométrie proche du diamètre des fibres. 9 Procédé selon l'une quelconque des revendications 1 à 8, caractérisé en ce que la poudre de mésophase a une granulométrie de 4 à 20 um. Procédé selon l'une quelconque des revendications 1 à 9, caractérisé en ce que le chauffage des fibres imprégnées jusqu'à la première température T est effectué rapidement à une vitesse i supérieure à 200 C/h. 11 Procédé selon l'une quelconque des revendications 1 à 10, caractérisé en ce que le chauffage des fibres jusqu'à la seconde température T est effectué à une vitesse inférieure à 100 C/h. 12 Procédé selon l'une quelconque des revendications 1 à 11, caractérisé en ce que les fibres pressées sont chauffées dans le moule jusqu'à une troisième température T supérieure à La température T. T 2 ' 13 Procédé selon l'une quelconque des revendications 1 à 12, caractérisé en ce que Le pressage est effectué à une pression de 2 x 10 Pa à Pa.